(57)【要約】本発明は（１）〜（３）から成る樹脂組成物で作られたキャップまたは密封具：（１）ＩＳＯ規格１１８３−２の方法で測定した２３℃での密度が少なくとも０．９４０ｇ／ｃｍ3である少なくとも１種のポリエチレン、（２）樹脂組成物の総重量に対して少なくとも４００ｐｐｍのエルカ酸アミド、（３）樹脂組成物の総重量に対して少なくとも７００ｐｐｍの少なくとも４００ｐｐｍのヒドロキシフェニルベンゾトリアゾール類から選択される少なくとも１種の紫外線吸収剤に関する。本発明はさらに上記キャップまたは密封具の製造方法にも関する。【特許請求の範囲】
【請求項１】
下記の（１）〜（３）から成る樹脂組成物で作られたキャップまたは密封具：
（１）ＩＳＯ規格１１８３−２の方法で測定した２３℃での密度が少なくとも０．９４０ｇ／ｃｍ3である少なくとも１種のポリエチレン、
（２）樹脂組成物の総重量に対して少なくとも４００ｐｐｍのエルカ酸アミド、
（３）樹脂組成物の総重量に対して少なくとも７００ｐｐｍの少なくとも４００ｐｐｍのヒドロキシフェニルベンゾトリアゾール類から選択される少なくとも１種の紫外線吸収剤。
【請求項２】
樹脂組成物がベヘン酸アミドをさらに含む請求項１に記載のキャップまたは密封具。
【請求項３】
紫外線吸収剤が下記から成るヒドロキシフェニルベンゾトリアゾール類から選択される請求項１または２に記載のキャップまたは密封具：
２−（３−ｔ−ブチル−２−ヒドロキシ−５−メチルフェニル）−５−クロロベンゾトリアゾール、２−（２−ヒドロキシ−５−メチルフェニル）−５−クロロベンゾトリアゾール、２−（２−ヒドロキシ−５−メチルフェニル））ベンゾトリアゾール、２−（３'、５'−ジ−ｔ−ブチル−２'−ヒドロキシフェニル））ベンゾトリアゾール、２−（５'−ｔ−ブチル−２'−ヒドロキシフェニル））ベンゾトリアゾール、２−（２'−ヒドロキシ−５'−ｔ−オクチルフェニル））ベンゾトリアゾール、２−（３'−ｓ−ブチル−２'−ヒドロキシ−５'−ｔ−ブチルフェニル）ベンゾトリアゾール、２−（２'−ヒドロキシ−４'−オクチルオキシフェニル））ベンゾトリアゾール、２−（３'、５'−ジ−ｔ−アミル−２'−ヒドロキシフェニル））ベンゾトリアゾール、２−［２'−ヒドロキシ−３'、５'−ビス（α、α−ジメチルベンジル））フェニル］−２Ｈ−ベンゾトリアゾール、２−［３'−ｔ−ブチル−２'−ヒドロキシフェニル））−５'−（２−オクチルオキシカルボニルエチル）フェニル］−５−クロロベンゾトリアゾール、２−［３'−ｔ−ブチル−５'−［２−（２−エチルヘキシルオキシ））エチル］−２'−ヒドロキシフェニル］−５−クロロベンゾトリアゾール、２−［３'−ｔ−ブチル−２'−ヒドロキシ−５'−（２−メトキシカルボニルエチル））フェニル］−５−クロロベンゾトリアゾール、２−［３'−ｔ−ブチル−２'−ヒドロキシ−５'−（２−メトキシカルボニルエチル））フェニル］ベンゾトリアゾール、２−［３'−ｔ−ブチル−２'−ヒドロキシ−５−（２−オクチルオキシカルボニルエチル））フェニル］ベンゾトリアゾール、２−［３'−ｔ−ブチル−２'−ヒドロキシ−５'−［２−（２−エチルヘキシルオキシ））エチル］フェニル］ベンゾトリアゾール、２−［２−ヒドロキシ−３−（３、４、５、６−テトラヒドロフタルイミドメチル））−５−メチルフェニル］ベンゾトリアゾール、２−（３、５−ジ−ｔ−ブチル−２−ヒドロキシフェニル）−５−クロロベンゾトリアゾール；２−（３'−ドデシル−２'−ヒドロキシ−５'−メチルフェニル））ベンゾトリアゾールとび２−［３'−ｔ−ブチル−２'−ヒドロキシ−５'−（２−イソオクチルオキシカルボニルエチル））フェニル］ベンゾトリアゾールとのの混合物、２、２'−メチレンビス［６−（２Ｈ−ベンゾトリアゾール−２−イル））−４−（１、１、３、３−テトラメチルブチル））フェノール、２、２'−メチレンビス［４−ｔ−ブチル−６−（２Ｈ−ベンゾトリアゾール−２−イル））フェノール］；ポリ（３〜１１）（エチレングリコール）と２−［３'−ｔ−ブチル−２'−ヒドロキシ−５'−（２−メトキシカルボニルエチル）フェニル］ベンゾトリアゾールとの縮合物、ポリ（３〜１１）（エチレングリコール）とメチル３−［３−（２Ｈ−ベンゾトリアゾール−２−イル）−５−ｔ−ブチル−４−ヒドロキシフェニル］プロピオネートとの縮合物；２−エチルヘキシル−３−［３−ｔ−ブチル−５−（５−クロロ−２Ｈ−ベンゾトリアゾール−２−イル））−４−ヒドロキシフェニル］プロピオネート、オクチル３−［３−ｔ−ブチル−５−（５−クロロ−２Ｈ−ベンゾトリアゾール−２−イル））−４−ヒドロキシフェニル］プロピオネ���ト、メチル３−［３−ｔ−ブチル−５−（５−クロロ−２Ｈ−ベンゾトリアゾール−２−イル））−４−ヒドロキシフェニル］プロピオネート、３−［３−ｔ−ブチル−５−（５−クロロ−２Ｈ−ベンゾトリアゾール−２−イル））−４−ヒドロキシフェニル］プロピオン酸およびこれらの混合物。
【請求項４】
紫外線吸収剤が２−（３−ｔ−ブチル−２−ヒドロキシ−５−メチルフェニル）−５−クロロベンゾトリアゾールである請求項１〜３のいずれか一項に記載のキャップまたは密封具。
【請求項５】
ＩＳＯ規格１１３３の方法で測定した１９０℃、２．１６ｋｇ荷重下でのポリエチレンのメルトインデックスＭＩ２が０．５ｇ／１０分〜５０ｇ／１０分である請求項１〜４のいずれか一項に記載のキャップまたは密封具。
【請求項６】
ポリエチレンの密度が少なくとも０．９４０ｇ／ｃｍ3で且つ最大で０．９７５ｇ／ｃｍ3である請求項１〜５のいずれか一項に記載のキャップまたは密封具。
【請求項７】
ポリエチレンの数平均分子量Ｍｎに対する重量平均分子量ｍｗの比である分子量分布（ＭＷＤ）が少なくとも３．５である請求項１〜６のいずれか一項に記載のキャップまたは密封具。
【請求項８】
樹脂組成物が樹脂組成物の全重量を基準にして少なくとも８０重量％のポリエチレンを含む請求項１〜７のいずれか一項に記載のキャップまたは密封具。
【請求項９】
ポリエチレンが少なくとも１種のメタロセン触媒を用いて作られる請求項１〜８のいずれか一項に記載のキャップまたは密封具。
【請求項１０】
ネジ付きキャップである請求項１〜９のいずれか一項に記載のキャップまたは密封具。
【請求項１１】
以下の（ａ）〜（ｃ）の工程を含むキャップまたは密封具の製造方法：
（ａ）ＩＳＯ規格１１８３−２の方に従って測定した２３℃での密度が少なくとも０．９４０ｇ／ｃｍ3である少なくとも１種のポリエチレンと、配合物の総重量に対して少なくとも４００ｐｐｍのエルカ酸アミドと、配合物の総重量に対して少なくとも７００ｐｐｍのヒドロキシフェニルベンゾトリアゾール類から選択される少なくとも１種の紫外線吸収剤とをブレンドし、
（ｂ）得られたブレンドを押出し、
（ｃ）押出したブレンドを射出成形または圧縮成形でキャップまたは密封具に加工する。
【請求項１２】
ブレンド工程中にベヘン酸アミドをさらに加える請求項１１に記載の方法。
【請求項１３】
請求項１〜１０のいずれか一項に記載のキャップまたは密封具または請求項１１または１２に記載の方法で作られたキャップまたは密封具の食品または飲料産業での使用。
【請求項１４】
炭酸飲料および炭酸を含まない飲料（still drink）での請求項１３に記載の使用。
【請求項１５】
請求項１〜１０のいずれか一項に記載の樹脂組成物の射出成形または圧縮成形によるキャップまたは密封具の製造での使用。
【発明の詳細な説明】
【技術分野】
【０００１】
本発明は、少なくとも１種のポリエチレンを含む樹脂組成物で作られたキャップおよび密封具（closures）と、その製造方法と、その使用とに関するものである。
【背景技術】
【０００２】
キャップおよび密封具のマーケットで最も多く選択されている材料の１つはポリエチレンである。その理由はポリエチレンは機械的性質のバランスが良く、射出成形または圧縮成形で容易に加工できるためである。ポリエチレン製キャップおよび密封具の重量を減らすための最近の努力の結果、耐応力亀裂抵抗性に優れたキャップおよび密封具用の高密度ポリエチレン樹脂が工業的に開発されている。この樹脂は高い耐応力亀裂性を有するが、さらに改善の余地が残っている。特に、感覚刺激特性（organoleptic properties、官能特性）には大きな改善が必要である。
【０００３】
スリップ特性を改善する（キャップを開ける時のトルクを少なくして簡単に開封できるようにする）ために、現在のキャップおよび密封具用グレードの高密度ポリエチレンには一般に脂肪酸アミドが添加されている。飲料用マーケットでは主としてエルカ酸アミドとベヘン酸アミドが使用されている。
【０００４】
エルカ酸アミドをベースにしたキャップおよび密封具は優れた滑り特性（スリップ性）を有するが、太陽光／ＵＶ光に暴露した場合や、外部に長期保存した場合に感覚刺激特性が大きく低下する。エルカ酸アミドは不飽和分子で分解し易く、揮発性物質（アルデヒド、ケトン等）を生じ、ボトル内の製品の品質（味および臭い）に影響を与える。
【０００５】
ベヘン酸アミドをベースにしたキャップおよび密封具は優れた感覚刺激特性を有するが、滑り性能が不十分である（エルカ酸アミドよりも低効率で、移行時間が長い）ため、消費者がキャップを開けるのが困難になる。しかし、飽和分子であるのでＵＶ光および日光への暴露に対してより安定である。
【０００６】
従って、優れたスリップ特性と優れた感覚刺激特性の両方を有し、しかも、キャップのその他の特性、例えば剛性や耐環境応力亀裂性等も維持できる高密度ポリエチレン組成物製キャップおよび密封具が求められている。こうしたキャップおよび密封具への要求は、コストを下げるためにより軽いキャップ設計（短ネックキャップとも呼ばれる）を求めるマーケットから来るものであるが、現在の高密度ポリエチレン組成物で作られたキャップよりも開封時のトルクが小さく且つ感覚刺激特性に優れたものであることが必要である。
【先行技術文献】
【特許文献】
【０００７】
【特許文献１】米国特許第5,004,770号明細書.
【特許文献２】米国特許第5,204,473号明細書
【特許文献３】米国特許第5,096,950号明細書
【特許文献４】米国特許第5,300,544号明細書
【特許文献５】米国特許第5,1 12,890号明細書
【特許文献６】米国特許第5,124,378号明細書
【特許文献７】米国特許第5,145,893号明細書
【特許文献８】米国特許第5,216,156号明細書
【特許文献９】米国特許第5,844,026号明細書
【特許文献１０】米国特許第5,980,783号明細書
【特許文献１１】米国特許第6,046,304号明細書
【特許文献１２】米国特許第6,1 17,995号明細書
【特許文献１３】米国特許第6,271 ,377号明細書
【特許文献１４】米国特許第6,297,299号明細書
【特許文献１５】米国特許第6,392,041号明細書
【特許文献１６】米国特許第6,376,584号明細書
【特許文献１７】米国特許第6,472,456号明細書
【発明の概要】
【発明が解決しようとする課題】
【０００８】
従って、本発明の目的は、改善されたスリップ特性を有するキャップおよび密封具を提供することである。
本発明の別の目的は、受容可能な感覚刺激特性を有するキャップまたは密封具を提供することにある。
本発明のさらに別の目的は、スリップ特性を改善し、感覚刺激特性を許容可能なものにし、しかも、キャップおよび密封具の剛性や耐環境応力亀裂抵抗性等のその他の特性を悪くしないキャップまたは密封具を提供することである。
【課題を解決するための手段】
【０００９】
驚くべきことに、上記目的は本明細書に定義した樹脂組成物を単独または任意の組み合わせて含むキャップまたは密封具によって達成できるということを本発明者は発見した。
【００１０】
すなわち、本発明は下記の（１）〜（３）からなる樹脂組成物で作られたキャップまたは密封具を提供する：
（１）ＩＳＯ規格１１８３−２の方法に従って測定した２３℃における密度が少なくとも０．９４０ｇ／ｃｍ3である少なくとも１種のポリエチレン、
（２）エルカ酸アミド、
（３）樹脂組成物の総重量に対して少なくとも７００ｐｐｍのヒドロキシフェニルベンゾトリアゾール類から選択される少なくとも１種の紫外線吸収剤。
【００１１】
好ましくは、本発明は下記の（１）〜（３）からなる樹脂組成物で作られたキャップまたは密封具を提供する：
（１）ＩＳＯ規格１１８３−２の方法に従って測定した２３℃における密度が少なくとも０．９４０ｇ／ｃｍ3である少なくとも１種のポリエチレン、
（２）樹脂組成物の総重量に対して少なくとも４００ｐｐｍのエルカ酸アミド、
（３）樹脂組成物の総重量に対して少なくとも７００ｐｐｍのヒドロキシフェニルベンゾトリアゾール類から選択される少なくとも１種の紫外線吸収剤。
【００１２】
本発明はさらに、下記の（ａ）〜（ｃ）の工程を含むキャップまたは密封具の製造方法を提供する：
（ａ）ＩＳＯ規格１１８３−２の方法に従って測定した２３℃における密度が少なくとも０．９４０ｇ／ｃｍ3である少なくとも１種のポリエチレンと、エルカ酸アミドと、樹脂組成物の総重量に対して少なくとも７００ｐｐｍのヒドロキシフェニルベンゾトリアゾール類から選択される少なくとも１種の紫外線吸収剤とをブレンドし、
（ｂ）得られたブレンドを押出し、
（Ｃ）押出されたブレンドを射出成形または圧縮成形によってキャップまたは密封具に成形する。
【００１３】
好ましくは、本発明は下記の（ａ）〜（ｃ）の工程を含むキャップまたは密封具の製造方法を提供する：
（ａ）ＩＳＯ規格１１８３−２の方法に従って測定した２３℃における密度が少なくとも０．９４０ｇ／ｃｍ3である少なくとも１種のポリエチレンと、樹脂組成物の総重量に対して少なくとも４００ｐｐｍのエルカ酸アミドと、樹脂組成物の総重量に対して少なくとも７００ｐｐｍのヒドロキシフェニルベンゾトリアゾール類から選択される少なくとも１種の紫外線吸収剤とをブレンドし、
（ｂ）得られたブレンドを押出し、
（Ｃ）押出されたブレンドを射出成形または圧縮成形によってキャップまたは密封具に成形する。
【００１４】
本発明は、改良された取り付け／取り外しトルクを有し、許容される感覚刺激特性を有するポリエチレン樹脂からなるキャップおよび密封具を提供する。
【００１５】
本発明の特定および好ましい特徴は独立請求項および従属請求項に記載してある。従属請求項の特徴は独立請求項または他の従属請求項の特徴と適宜組み合わせることができる。
以下、発明を実施するための最良の形態を説明する。以下の説明では本発明の異なる態様をより詳細に定義する。定義した各態様は、明確に反対であることが記載されていない限り、任意の他の態様または態様と組み合わせることができる。特に、好ましいまたは有利であると記載されている任意の特徴は好ましいまたは有利であると記載された任意の他の特徴または特徴と組み合わせることができる。
【発明を実施するための形態】
【００１６】
本発明を説明で使用する用語は、文脈がそうでないことを指示しない限り、以下の定義に従って解釈されるべきである。
本明細書で使用する単数形「ａ」「ａｎ」および「ｔｈｅ」は、文脈がそうでないことを明確に指示しない限り、単数および複数の両方を含む。例えば「樹脂」は１種の樹脂または複数の樹脂を意味する。
【００１７】
本明細書で使用する「含む（comprising）」「構成される（comprise）」および「〜なる（comprise）」という用語は、「含む」と同義で、「含まれる」または「含有する」を含む、「含む」は包括的なものでオープンエンドであり、追加の部材、要素または方法のステップを除外しない。本明細書で使用される「含む」「〜なる」および「構成される」という用語は「のみを含む」」「〜のみから成る」および「のみで構成される」という用語を含む。
【００１８】
数値範囲を端点で記載した場合にはその範囲内の全ての整数を含む（例えば１〜５は元素を参照する場合には１、２、３、４を含み、測定値を参照する場合には１．５、２．７５、３．８０を含む。端点の値自体も含まれる（例えば、１．０〜５．０は１．０と５．０の両方を含む）。明細書に記載された任意の数値範囲はその中に包含される全てのサブ範囲を含む。
【００１９】
本明細書に引用された全ての参考文献は、参照によりその全体が本明細書に組み込まれる。特に、本明細書中の全ての参考文献の教示は参照により本明細書に組み込まれる。
【００２０】
本明細書全体を通して「一つの実施形態」または「一実施形態」といった場合、その実施形態に関して記載の特定の特徴、構造または特性が本発明の少なくとも１つの実施形態に含まれる。従って、本明細書全体を通して様々な場所で「一つの実施形態」または「一実施形態」といった場合、必ずしも同一の実施形態を参照するものではなく、それに限定されるものではない。さらに、特定の特徴、構造または特性は本開示から当業者に明らかである限り１つ以上の実施形態で任意の適切な方法で組み合わせることができる。本明細書で説明したいくつかの実施形態は他の実施形態に含まれるいくつかの他の特徴を含むことができる。異なる実施形態の特徴の組み合わせは本発明の範囲内であり、異なる実施形態を形成するということは当業者には理解できよう。
【００２１】
以下、本発明の物品、樹脂および用途の好ましいステートメント（特徴）および実施形態を記載する。以下に記載の本発明の各ステートメントおよび実施形態は、明確に反対であることが記載されていない限り、任意の他のステートメントおよび／または実施形態と組み合わせることができる。特に、好ましいまたは有利であると記載の任意の特徴は好ましいまたは有利であると記載の任意の他の特徴と組み合わせることができる。
【００２２】
本発明は特に、以下に記載の１〜２５のステートメントの観点および実施形態のいずれか一つまたは２つ以上の任意の組合せによって把握される。
（１）下記の１）〜３）から成る樹脂組成物で作られたキャップまたは密封具：
１）ＩＳＯ規格１１８３−２法に従って測定した２３℃での密度が少なくとも０．９４０ｇ／ｃｍ3である少なくとも１種のポリエチレン、
２）エルカ酸アミド（ｃｉｓ−１３−ドコセノアミド、ＣＡＳ番号１１２−８４−５）
３）樹脂組成物の総重量に対して少なくとも７００ｐｐｍのヒドロキシフェニルベンゾトリアゾール類から選択される少なくとも１種の紫外線吸収剤。
（２）下記の１）〜３）から成る樹脂組成物で作られたキャップまたは密封具：
１）ＩＳＯ規格１１８３−２法に従って測定した２３℃での密度が少なくとも０．９４０ｇ／ｃｍ3である少なくとも１種のポリエチレン、
２）樹脂組成物の総重量に対して少なくとも４００ｐｐｍのエルカ酸アミド、
３）樹脂組成物の総重量に対して少なくとも７００ｐｐｍのヒドロキシフェニルベンゾトリアゾール類から選ばれる少なくとも１種の紫外線吸収剤。
【００２３】
（３）樹脂組成物がベヘン酸アミド（ドコサンアミド、ＣＡＳ番号（３０６１−７５−４）をさらに含むステートメント（１）または（２）に記載のキャップまたは密封具。
（４）樹脂組成物が樹脂組成物の総重量に対して少なくとも８００ｐｐｍ、好ましくは少なくとも９００ｐｐｍ、好ましくは少なくとも１０００ｐｐｍのヒドロキシフェニルベンゾトリアゾール類から選択される１種の紫外線吸収剤を含むステートメント（１）〜（３）のいずれか一項に記載のキャップまたは密封具。
【００２４】
（５）紫外線吸収剤が下記からなるヒドロキシフェニルベンゾトリアゾール類から選択されるステートメント（１）〜（３）のいずれか一項に記載のキャップまたは密封具：２−（３−ｔ−ブチル−２−ヒドロキシ−５−メチルフェニル））−５−クロロベンゾトリアゾール、２−（２−ヒドロキシ−５−メチルフェニル）−５−クロロベンゾトリアゾール、２−（２−ヒドロキシ−５−メチルフェニル））ベンゾトリアゾール、２−（３'、５'−ジ−ｔ−ブチル−２'−ヒドロキシフェニル））ベンゾトリアゾール、２−（５'−ｔ−ブチル−２'−ヒドロキシフェニル））ベンゾトリアゾール、２−（２'−ヒドロキシ−５'−ｔ−オクチルフェニル））ベンゾトリアゾール、２−（３'−ｓ−ブチル−２'−ヒドロキシ−５'−ｔ−ブチルフェニル）ベンゾトリアゾール、２−（２'−ヒドロキシ−４'−オクチルオキシフェニル））ベンゾトリアゾール、２−（３'、５'−ジ−ｔ−アミル−２'−ヒドロキシフェニル））ベンゾトリアゾール、２−［２'−ヒドロキシ−３'、５'−ビス（α、α−ジメチルベンジル））フェニル］−２Ｈ−ベンゾトリアゾール、２−［３'−ｔ−ブチル−２'−ヒドロキシフェニル））−５'−（２−オクチルオキシカルボニルエチル）フェニル］−５−クロロベンゾトリアゾール、２−［３'−ｔ−ブチル−５'−［２−（２−エチルヘキシルオキシ））エチル］−２'−ヒドロキシフェニル］−５−クロロベンゾトリアゾール、２−［３'−ｔ−ブチル−２'−ヒドロキシ−５'−（２−メトキシカルボニルエチル））フェニル］−５−クロロベンゾトリアゾール、２−［３'−ｔ−ブチル−２'−ヒドロキシ−５'−（２−メトキシカルボニルエチル））フェニル］ベンゾトリアゾール、２−［３'−ｔ−ブチル−２'−ヒドロキシ−５−（２−オクチルオキシカルボニルエチル））フェニル］ベンゾトリアゾール、２−［３'−ｔ−ブチル−２'−ヒドロキシ−５'−［２−（２−エチルヘキシルオキシ））エチル］フェニル］ベンゾトリアゾール、２−［２−ヒドロキシ−３−（３、４、５、６−テトラヒドロフタルイミドメチル））−５−メチルフェニル］ベンゾトリアゾール、２−（３、５−ジ−ｔ−ブチル−２−ヒドロキシフェニル）−５−クロロベンゾトリアゾール；２−（３'−ドデシル−２'−ヒドロキシ−５'−メチルフェニル））ベンゾトリアゾールと２−［３'−ｔ−ブチル−２'−ヒドロキシ−５'−（２−イソオクチルオキシカルボニルエチル））フェニル］ベンゾトリアゾールとの混合物；２、２'−メチレンビス［６−（２Ｈ−ベンゾトリアゾール−２−イル））−４−（１、１、３、３−テトラメチルブチル））フェノール、２、２'−メチレンビス［４−ｔ−ブチル−６−（２Ｈ−ベンゾトリアゾール−２−イル））フェノール］；ポリ（３〜１１）（エチレングリコール）と２−［３'−ｔ−ブチル−２'−ヒドロキシ−５'−（２−メトキシカルボニルエチル）フェニル］ベンゾトリアゾールとの縮合物、ポリ（３−１）（エチレングリコール）とメチル３−［３−（２Ｈ−ベンゾトリアゾール−２−イル）−５−ｔ−ブチル−４−ヒドロキシフェニル］プロピオネートとの縮合物；２−エチルヘキシル−３−［３−ｔ−ブチル−５−（５−クロロ−２Ｈ−ベンゾトリアゾール−２−イル））−４−ヒドロ���シフェニル］プロピオネート、オクチル３−［３−ｔ−ブチル−５−（５−クロロ−２Ｈ−ベンゾトリアゾール−２−イル））−４−ヒドロキシフェニル］プロピオネート、メチル３−［３−ｔ−ブチル−５−（５−クロロ−２Ｈ−ベンゾトリアゾール−２−イル））−４−ヒドロキシフェニル］プロピオネート、３−［３−ｔ−ブチル−５−（５−クロロ−２Ｈ−ベンゾトリアゾール−２−イル））−４−ヒドロキシフェニル］プロピオン酸およびこれらの混合物。
【００２５】
（６）紫外線吸収剤がは２−（３−ｔ−ブチル−２−ヒドロキシ−５−メチルフェニル）−５−クロロベンゾトリアゾール（ＣＡＳ番号３８９６−１−０５）であるステートメント（１）〜（５）のいずれか一項に記載のキャップまたは密封具。
（７）ＩＳＯ規格１１３３の方法に準拠して１９０℃、２．１６ｋｇ荷重下で測定したポリエチレンのメルトインデックスＭＩ２が０．５ｇ／１０分〜５０ｇ／１０分、好ましくは１．０ｇ／１０分〜１０．０ｇ／１０分、より好ましくは１．０ｇ／１０分〜８．０ｇ／１０分、最も好ましくは１．０ｇ／１０分〜４．０ｇ／１０分であるステートメント（１）〜（６）のいずれか一項に記載のキャップまたは密封具。
（８）ポリエチレンの密度が少なくとも０．９４５ｇ／ｃｍ3、好ましくは少なくとも０．９５０ｇ／ｃｍ3である、好ましくは最大で０．９７５ｇ／ｃｍ3、好ましくは最大で０．９７２ｇ／ｃｍ3、好ましくは最大で０．９７０ｇ／ｃｍ3、好ましくは最大で０．９６５ｇ／ｃｍ3、好ましくは最大で０．９６０ｇ／ｃｍ3、好ましくは少なくとも少なくとも０．９４０ｇ／ｃｍ3且つ最大で０．９７５ｇ／ｃｍ3であるステートメント（１）〜（７）のいずれか一項に記載のキャップまたは密封具。
【００２６】
（９）ポリエチレンの密度が少なくとも０．９４５ｇ／ｃｍ3且つ最大で０．９６５ｇ／ｃｍ3、好ましくは少なくとも０．９５０ｇ／ｃｍ3且つ最大で０．９６０ｇ／ｃｍ3であるステートメント（１）〜（８）のいずれか一項に記載のキャップまたは密封具。
（１０）数平均分子量Ｍｎに対する重量平均分子量Ｍｗの比であるポリエチレンが分子量分布（ＭＷＤ）が少なくとも３．５、好ましくは少なくとも４．０、好ましくは少なくとも４．５であるステートメント（１）〜（９）のいずれか一項に記載のキャップまたは密封具。
（１１）ポリエチレンの分子量分布（ＭＷＤ）が最大で１５．０、好ましくは最大で１０．０、好ましくは最大で８．０、好ましくは最大で６．０、好ましくは最大で５．５であり、好ましくは、ポリエチレンの分子量分布（ＭＷＤ）が３．５〜１５．０、好ましくは３．５〜１０．０、好ましくは３．５〜８．０、好ましくは４．０〜６．０であるステートメント（１）〜（１０）のいずれか一項に記載のキャップまたは密封具。
【００２７】
（１２）樹脂組成物が樹脂組成物の全重量を基準にして少なくとも８０重量％、好ましくは少なくとも８５重量％、好ましくは少なくとも９０重量％、好ましくは少なくとも９５重量％のポリエチレンを含むステートメント（１）〜（１１）のいずれか一項に記載のキャップまたは密封具。
（１３）ポリエチレンが少なくとも１種のメタロセン触媒を用いて作られるステートメント（１）〜（１２）のいずれか一項に記載のキャップまたは密封具。
（１４）ポリエチレンは、二峰性の分子量分布を有するポリエチレンであるステートメント（１）〜（１３）のいずれか一項に記載のキャップまたは密封具。
（１５）ポリエチレンが少なくとも１つの第１反応器と少なくとも１つの第２反応器とを含む２つ以上の互いに直列に接続された反応器、好ましくはループ反応器、より好ましくはスラリーループ反応器で製造され、より好ましくは、ポリエチレンが少なくとも２つの直列に接続されたスラリーループ反応器で製造されるステートメント（１）〜（１４）のいずれか一項に記載のキャップまたは密封具。
【００２８】
（１６）樹脂組成物が樹脂組成物の全重量に対して少なくとも４００ｐｐｍ、好ましくは少なくとも５００ｐｐｍ、好ましくは少なくとも６００ｐｐｍ、好ましくは少なくとも７００ｐｐｍ、好ましくは少なくとも８００ｐｐｍ、好ましくは少なくとも９００ｐｐｍ、好ましくは少なくとも１０００ｐｐｍのエルカ酸アミドを含むステートメント（１）〜（１４）のいずれか一項に記載のキャップまたは密封具。
（１７）樹脂組成物が樹脂組成物の全重量に対して少なくとも４００ｐｐｍ、好ましくは少なくとも５００ｐｐｍ、好ましくは少なくとも６００ｐｐｍ、好ましくは少なくとも７００ｐｐｍ、好ましくは少なくとも８００ｐｐｍ、好ましくは少なくとも９００ｐｐｍ、好ましくは少なくとも１０００ｐｐｍのベヘン酸アミドを含むステートメント（１）〜（１６）のいずれか一項に記載のキャップまたは密封具。
（１８）ネジ付きのキャップであるステートメント（１）〜（１７）のいずれか一項に記載のキャップまたは密封具。
（１９）以下の工程を含むステートメント（１）〜（１８）のいずれか一項に記載のキャップまたは密封具の製造方法：
ａ）ＩＳＯ規格１１８３−２の方法に従って２３℃で測定した密度が少なくとも０．９４０ｇ／ｃｍ3である少なくとも１種のポリエチレンを、エルカ酸アミド（シス−１３−ドコセノアミド、ＣＡＳ番号１１２−８４−５）および配合物の総重量に対して少なくとも７００ｐｐｍのヒドロキシフェニルベンゾトリアゾール類から選択される少なくとも（１つ）の紫外線吸収剤と一緒にブレンドし、
ｂ）得られたブレンドを押出、
ｃ）押出したブレンドを射出成形または圧縮成形でキャップまたは密封具に成形する。
【００２９】
（２０）以下の工程を含むステートメント（１）〜（１９）のいずれか一項に記載のキャップまたは密封具の製造方法：
ａ）ＩＳＯ規格１１８３−２の方法に従って２３℃で測定した密度が少なくとも０．９４０ｇ／ｃｍ3である少なくとも１種のポリエチレンを、配合物の総重量に対して少なくとも４００ｐｐｍのエルカ酸アミドおよび配合物の総重量に対して少なくとも７００ｐｐｍのヒドロキシフェニルベンゾトリアゾール類から選択される少なくとも（１つ）の紫外線吸収剤と一緒にブレンドし、
ｂ）得られたブレンドを押出、
ｃ）押出したブレンドを射出成形または圧縮成形でキャップまたは密封具に成形する。
（２１）ブレンド工程でベヘン酸アミド（ドコサアミド、ＣＡＳ番号３０６１−７５）をさらに加えるステートメント（１）〜（２０）のいずれか一項に記載のキャップまたは密封具の製造方法：
（２２）ステートメント（１）〜（１８）のいずれか一項に記載のキャップまたは密封具、または、ステートメント（１９）〜（２１）のいずれか一項に記載の方法によって製造されるキャップまたは密封具の食品または飲料での使用。
【００３０】
（２３）炭酸飲料および炭酸を含まない飲料でのステートメント（２２）に記載の使用。
（２４）射出成形または圧縮成形でステートメント（１）〜（１８）のいずれか一項に記載のキャップまたは密封具を製造するための樹脂組成物の使用であって、樹脂組成物が下記から成る使用：
１）ＩＳＯ規格１１８３−２の方法に従って２３℃で測定した密度が少なくとも０．９４０ｇ／ｃｍ3である少なくとも１種のポリエチレン、
２）エルカ酸アミド（ｃｉｓ−１３−ドコセノアミド、ＣＡＳ番号１１２−８４−５）：
３）樹脂組成物の総重量に対して少なくとも７００ｐｐｍのヒドロキシフェニルベンゾトリアゾール類から選択される少なくとも１種の紫外線吸収剤。
【００３１】
（２５）射出成形または圧縮成形でステートメント（１）〜（１８）のいずれか一項に記載のキャップまたは密封具を製造するための樹脂組成物の使用であって、樹脂組成物が下記から成る使用：
１）ＩＳＯ規格１１８３−２の方法に従って２３℃で測定した密度が少なくとも０．９４０ｇ／ｃｍ3である少なくとも１種のポリエチレン、
２）樹脂組成物の総重量に対して少なくとも４００ｐｐｍエルカ酸アミド（ｃｉｓ−１３−ドコセノアミド、ＣＡＳ番号１１２−８４−５）：
３）樹脂組成物の総重量に対して少なくとも７００ｐｐｍのヒドロキシフェニルベンゾトリアゾール類から選択される少なくとも１種の紫外線吸収剤。
【００３２】
本発明は、ＩＳＯ規格１１８３−２の方法に従って２３℃で測定した密度が少なくとも０．９４０ｇ／ｃｍ3である少なくとも１種のポリエチレンと、エルカ酸アミドと、樹脂組成物の総重量に対して少なくとも７００ｐｐｍのヒドロキシフェニルベンゾトリアゾール類から選択される少なくとも１種の紫外線吸収剤とから成る樹脂組成物で作られたキャップまたは密封具に関するものである。
【００３３】
本出願で使用する「ポリエチレン」または「ポリエチレンポリマー」という用語は同義であり、エチレンの単独重合体およびエチレンの共重合体を示すために使用される。ポリエチレン共重合体の場合、コモノマーは任意のα−オレフィンすなわち２−１２個の炭素原子を含む任意の１−アルキレン、例えばエチレン、プロピレン、１−ブテン、１−ヘキセン等にすることができる。コポリマーは交互コポリマー、周期的コポリマー、ランダムコポリマーおよび統計的またはブロック共重合体にすることができる。本発明で使用するポリエチレンはエチレンのホモポリマーまたはヘキセンまたはブテンとのコポリマーであのが好ましい。
【００３４】
本発明で使用するポリエチレンの密度はＩＳＯ規格１１８３−２の方法に従って２３℃の温度で測定したときに少なくとも０．９４０ｇ／ｃｍ3、好ましくは少なくとも０．９４５ｇ／ｃｍ3、好ましくは少なくとも０．９５０ｇ／ｃｍ3、好ましくは少なくとも０．９５１ｇ／ｃｍ3の範囲であるのが好ましく、本発明で使用するポリエチレンの密度は最大で０．９７５ｇ／ｃｍ3、好ましくは最大で０．９７０ｇ／ｃｍ3以下、好ましくは最大で０．９６５ｇ／ｃｍ3、好ましくは最大で０．９６０ｃｍ3であるのが好ましい。いくつかの実施形態では、本発明で使用するポリエチレンは少なくとも０．９４０ｇ／ｃｍ3且つ最大で０．９７５ｇ／ｃｍ3、より好ましくは少なくとも０．９４５ｇ／ｃｍ3且つ最大で０．９６５ｇ／ｃｍ3の範囲である。
【００３５】
本発明で使用するポリエチレンのメルトインデックス（ＭＩ２）はＩＳＯ規格１１３３に従って１９０℃、２．１６ｋｇ荷重下で測定した時に０．５ｇ／１０分〜５０ｇ／１０分、好ましくは１ｇ／１０分〜１０ｇ／１０分、より好ましくは１．０ｇ／１０分〜８ｇ／１０分、最も好ましくは１．０ｇ／１０分〜４ｇ／１０分である。
【００３６】
本発明で使用するためのポリエチレンは数平均分子量Ｍｎに対する重量平均分子量Ｍｗの比である分子量分布（ＭＷＤ）が少なくとも３．５、好ましくは少なくとも４．０であり、ＭＷＤは最大で１５．０、好ましくは最大で６．０、より好ましくは最大で５．５である。ポリエチレンのＭＷＤは３．５〜１５．０、好ましくは４．０〜６．０である。
【００３７】
ポリエチレンは当該技術分野で公知の任意の触媒、例えばクロム触媒、チーグラー。ナッタ触媒およびメタロセン触媒を用いて製造することができる。
【００３８】
「チーグラー。ナッタ触媒」または「ＺＮ触媒」という用語は一般式Ｍ1ＸVを有する触媒を意味する。ここで、Ｍ1はＩＶ族〜ＶＩＩ族から選択される遷移金属化合物であり、Ｘはハロゲン、ｖは金属の原子価である。好ましくは、Ｍ１はＩＶ族、Ｖ族またはＶＩ族の金属、好ましくはチタン、クロムまたはバナジウム、最も好ましくはチタンである。好ましくは、Ｘは塩素または臭素、最も好ましくは塩素である。遷移金属化合物の例としてはＴｉＣｌ3、ＴｉＣｌ4が挙げられるが、これらに限定されない。本発明で使用するのに適したＺＮ触媒は米国特許第ＵＳ６９３００７１号明細書および米国特許第ＵＳ６８６４２０７号明細書に記載されており、その内容は本明細書に参考として援用される。好ましいチーグラーナッタ触媒系は少なくとも１つのチタン−ハロゲン結合を有するチタン化合物および内部電子供与体（これらは適切な担体、例えば活性形のハロゲン化マグネシウム上に支持される）と、有機アルミニウム化合物（アルミニウムトリアルキルなど）と、任意成分の外部ドナーとを含む。
【００３９】
「クロム触媒」という用語は、担体、例えばシリカまたはアルミニウム上に堆積させた酸化クロムから成る触媒を意味する。クロム触媒の例としてはＣｒＳｉＯ2またはＣｒＡｌ2Ｏ3が挙げられるが、これらに限定されない。
【００４０】
ポリエチレンは少なくとも１つのメタロセン触媒を用いて作るのがい。
【００４１】
「メタロセン触媒」という用語は本明細書では１津または複数のリガンドに結合した金属原子を含む任意の遷移金属錯体を記述するのに使用される。メタロセン触媒は周期表のＩＶ族遷移金属、例えばチタン、ジルコニウム、ハフニウムの化合物で、１つまたは２つのシクロペンタジエニル、インデニル、フルオレニル基またはそれらの誘導体からなる配位子と金属化合物との配位構造を有する。メタロセンの構造と形状は所望するポリマーに応じた特定のニーズに合うように製造者が変更できる。メタロセンは単一の金属サイトを有し、それによってポリマーの分岐および分子量分布をより良く制御することができる。モノマーは金属とポリマーの成長鎖との間に挿入され。
【００４２】
本発明の一つの態様では、メタロセン触媒は下記の式（Ｉ）または（ＩＩ）の化合物である：
（Ａｒ）2ＭＱ2          （Ｉ）または
Ｒ''（Ａｒ）2ＭＱ2      （ＩＩ）
【００４３】
式（Ｉ）のメタロセンはブリッジしていないメタロセンであり、式（ＩＩ）のメタロセンはブリッジしたメタロセンである。式（Ｉ）または（ＩＩ）のメタロセンはＭに結合した２つのＡｒを有し、これらは互いに同一でも異なっていてもよい。
（ここで、
Ａｒは芳香族環、基または部分であり、各Ａｒはシクロペンタジエニル、インデニル（ＩＮＤ）、テトラヒドロインデニル（ＴＨＩ））、フルオレニルなる群から独立して選択され、これらはハロゲン、ヒドロシリル基、Ｓ１Ｒ3（Ｒは炭素数が１〜２０のヒドロカルビル基）、炭素数が１〜２０のヒドロカルビル基からなる群から独立して選択される１つまたは複数の置換基で置換されていてもよく、ヒドロカルビル基はＢ、Ｓｉ、Ｓ、Ｏ、Ｆ、Ｃｌ、Ｐからなる群から選択される１つまたは複数の原子を含んでいてもよく、
【００４４】
Ｍはチタン、ジルコニウム、ハフニウム、バナジウムからなる群から選択される遷移金属であり、
各Ｑはハロゲン、１〜２０個の炭素原子を有するヒドロカルボキシ、１〜２０個の炭素原子を有するヒドロカルビルからなる群から独立して選択され、ヒドロカルビル基はＢ、Ｓｉ、Ｓ、Ｏ、Ｆ、Ｃｌ、Ｐからなる群から選択される１つまたは複数の原子を含んでいてもよく、
Ｒ''は２つのＡＲ基をブリッジする２価の基または部分であり、Ｃ１〜Ｃ２０アルキレン、ゲルマニウム、ケイ素、シロキサン、アルキルホスフィンおよびアミンからなる群から選択され、Ｒ''はハロゲン、ヒドロシリル基、ＳｉＲ3（Ｒは炭素数が１〜２０のヒドロカルビル基）、１〜２０個の炭素原子を有するヒドロカルビルからなる群から選択される１つまたは複数の置換基で置換されていてもよく、ヒドロカルビル基はＢ、Ｓｉ、Ｓ、Ｏ、Ｆ、Ｃｌ、Ｐからなる群から選択される１つまたは複数の原子を含んでいてもよい）
【００４５】
メタロセンはブリッジしたビス−インデニルおよび／またはブリッジしたビス−テトラ水素化インデニル成分を含むのが好ましい。いくつかの実施形態では、メタロセンは下記の式（ＩＩＩａ）または（ＩＩＩｂ）から選択することができる：
2019531980.tif 000002
【００４６】
（ここで、
式（ＩＩＩａ）または（ＩＩＩｂ）の各Ｒは互いに同一でも異なっていてもよく、水素またはＸＲ'Vから独立して選択され、ここで、Ｘは周期律表の１４族（好ましくは炭素）、酸素または窒素から選択され、各Ｒ'は互いに同一でも異なっていてもよく、水素または炭素数が１〜２０のヒドロカルビルから選択され、ｖ＋１はＸの原子価であり、好ましくは、Ｒは水素、メチル、エチル、ｎ−プロピル、ｉｓｏ−プロピル、ｎ−ブチル、ｔｅｒｔ−ブチル基であり、Ｒ''はＣ−１−Ｃ４アルキレン基、ジアルキルゲルマニウム、ケイ素またはシロキサンまたはアルキルホスフィンまたはアミンラジカルを含む２つのインデニルまたはテトラ水素化インデニルの間の構造ブリッジであり、Ｑは１〜２０個の炭素原子を有するヒドロカルビル基またはハロゲンであり、好ましくはＱはＦ、ＣｌまたはＢｒであり、Ｍは周期表の４族遷移金属基またはバナジウムである）
【００４７】
各インデニルまたはテトラヒドロインデニル成分は同様または縮合環のいずれかの１つまたは複数の位置で互いに異なってＲで置換されていてもよい。各置換基は互いに独立して選択できる。
【００４８】
シクロペンタジエニル環が置換されている場合、その置換基はオレフィンモノマーのＭへの配位に影響を及ぼさないようにバルキーナものであってはならない。シクロペンタジエニル環上の置換基ＸＲ'ｖはメチルであるのが好ましい。好ましくは少なくとも１つ、最も好ましくは両方のシクロペンタジエニル環が非置換である。
【００４９】
特に好ましい実施形態では、メタロセンはブリッジしていないビス−インデニルおよび／またはビス−テトラ水素化インデニルを含む。すなわち、全てのＲが水素である。メタロセンはブリッジしていない未置換のビス−テトラ水素化インデニルを含むがより好ましい。
【００５０】
メタロセン触媒の例としてはビス（シクロペンタジエニル）ジルコニウムジクロライド（Ｃｐ2ＺｒＣｌ2）、ビス（シクロペンタジエニル）チタニウムジクロリド（Ｃｐ2ＴｉＣｌ2）、ビス（シクロペンタジエニル）ハフニウムジクロライド（Ｃｐ2ＨｆＣｌ2）、ビス（テトラヒドロインデニル）ジルコニウムジクロライド、ビス（インデニル）ジルコニウムジクロライド、ビス（ｎ−ブチル−シクロペンタジエニル）ジルコニウムジクロライド、エチレンビス（４、５、７−テトラヒドロ−１−インデニル）ジルコニウムジクロライド、エチレンビス（ｌ−インデニル）ジルコニウムジクロライド、ジメチルシリレンビス（２−メチル−４−フェニル−インデン−１−イル）ジルコニウムジクロライド、ジフェニルメチレン（シクロペンタジエニル）（フルオレン−９−イル）ジルコニウムジクロライド、ジメチルメチレン［１−（４−ｔｅｒｔ−ブチル−２−メチル−シクロペンタジエニル））］（フルオレン−９−イル）ジルコニウムジクロライドが挙げられるが、これらに限定されない。最も好ましいメタロセンはエチレン−ビス（テトラヒドロインデニル）ジルコニウムジクロライドまたはエチレン−ビス（テトラヒドロインデニル）ジルコニウムジルコニウムジフルオライドである。
【００５１】
本明細書で使用する「１〜２０個の炭素原子を有するヒドロカルビル」という用語は直鎖または分枝鎖のＣ１−Ｃ２０アルキル、Ｃ３−Ｃ２０シクロアルキル、Ｃ６−Ｃ２０アリール、Ｃ７−Ｃ２０アルキルアリールおよびＣ７−Ｃ２０アリールアルキルまたはこれらの任意の組合せ含む群から選択される単位を意味する。ヒドロカルビル基の例としてはメチル、エチル、プロピル、ブチル、アミル、イソアミル、ヘキシルである、イソブチル、ヘプチル、オクチル、ノニル、デシル、セチル、２−エチルヘキシル、フェニル基等が挙げられる。
【００５２】
本明細書で使用する「１〜２０個の炭素原子を有するヒドロカルボキシ」という用語は式：ヒドロカルビル−Ｏ−を有する単位を意味する。ここで、ヒドロカルビルは１〜２０個の炭素原子を有する。好ましいヒドロカルボキシ基はアルキルオキシ、アルケニルオキシ、シクロアルキルオキシまたはアラルキルオキシ基からなる群から選択される。
【００５３】
本明細書でそれ自体または他の置換基の一部として使用される「アルキル」という用語は炭素−炭素単結合で結合された炭素原子を１個以上、例えば１〜１２個の炭素原子、例えば１〜６個の炭素原子、例えば１〜４個の炭素原子を有する直鎖または分岐鎖の飽和炭化水素基を表す。炭素原子の後に使用される添字はその基が含む炭素原子の数を意味する。例えばＣ1-12アルキルは１〜１２個の炭素原子を有するアルキルを意味する。アルキル基の例としてはメチル基、エチル基、プロピル基、イソプロピル基、ブチル基、イソブチル基、ｓｅｃ−ブチル基、フェフ−ブチル基、２−メチルブチル基、ペンチル基とその鎖異性体、ヘキシルおよびその鎖異性体、ヘプチルおよびその鎖異性体、オクチルおよびその鎖異性体、ノニルおよびその鎖異性体、デシルおよびその鎖異性体、ウンデシルおよびその鎖異性体、ドデシルおよびその鎖異性体を挙げることができる。アルキル基は一般式ＣnＨ2n+1で表わされる。
【００５４】
本明細書でそれ自体または他の置換基の一部として使用される「シクロアルキル」という用語は飽和または部分飽和した環状アルキル基を意味する。シクロアルキル基は記一般式ＣnＨ2n-1を有する。炭素原子の後に記載の添字は名前を付けた基が含むことができる炭素原子の数を表す。Ｃ３−６シクロアルキルの例としてはシクロプロピル、シクロブチル、シクロペンチル、またはシクロヘキシルが挙げられる。
【００５５】
本明細書でそれ自体または他の置換基の一部として使用する「アリール」という用語は芳香族環から誘導される基、例えばフェニル、ナフチル、インダニルまたは１、２、３、４−テトラヒドロ−ナフチルを意味する。炭素原子の後に添字が記載されている場合には、その添字はその名前の付いた基が含むことができる炭素原子の数を表す。
【００５６】
本明細書でそれ自体または他の置換基の一部としての使用する「アルキルアリール」という用語は水素原子を本明細書で定義のアルキルで置換した本明細書で定義のアリール基を表す。炭素原子の後に記載の添字はその名前が付いた基または下位基が含むことができる炭素原子の数を表す。
【００５７】
本明細書でそれ自体または他の置換基の一部として使用する「アリールアルキル」という用語は水素原子を本明細書で定義のアリールで置換した本明細書で定義のアルキル基を表す。炭素原子の後に記載の添字はその名前が付けられた基が含むことができる炭素原子の数を表す。Ｃ6-10アリールＣ1-16アルキル基の例としてはベンジル、フェネチル、ジベンジルメチル、メチルフェニルメチル、３−（２−ナフチル）−ブチル等が挙げられる。
【００５８】
本明細書でそれ自体または他の置換基の一部として使用する「アルキレン」という用語は二価のアルキル基すなわち他の基に結合するための２つの単結合を有するアルキル基を意味する。アルキレン基は直鎖でも分岐鎖でもよく、以下で示すように置換されていてもよい。アルキレン基の例にはメチレン（−ＣＨ2−）、エチレン（−ＣＨ2−ＣＨ2−）、メチルメチレン（−ＣＨ（ＣＨ3）−）、１−メチル−エチレン（−ＣＨ（ＣＨ3）−ＣＨ2−）、ｎ−プロピレン（−ＣＨ2−ＣＨ2−ＣＨ2−）、２−メチルプロピレン（−ＣＨ2−ＣＨ（ＣＨ3）−ＣＨ2−）、３−メチルプロピレン（−ＣＨ2−ＣＨ2−ＣＨ（ＣＨ3）−）、ｎ−ブチレン（−ＣＨ2−ＣＨ2−ＣＨ2−ＣＨ2−）、２−メチルブチレン（−ＣＨ2−ＣＨ（ＣＨ3））−ＣＨ2−ＣＨ2−）、４−メチルブチレン（−ＣＨ2−ＣＨ2−ＣＨ2−ＣＨ（ＣＨ3））−）、ペンチレンおよびその鎖異性体、ヘキシレンおよびその鎖異性体、ヘプタレンおよびその鎖異性体、オクチレンおよびその鎖異性体、ノニレンおよびその鎖異性体、デカレンおよびその鎖異性体、ウンデシレンおよびその鎖異性体、ドデシレンおよびその鎖異性体が含まれるがこれらに限定されるものではない。炭素原子の後に記載の添字はその名前の付いた基が含むことができる炭素原子の数を表す。例えば、Ｃ１−Ｃ２０アルキレンは１〜２０個の炭素原子を有するアルキレンを表す。
【００５９】
ハロゲン原子の例としては塩素、臭素、フッ素およびヨウ素が挙げられ、フッ素および塩素が好ましい。
【００６０】
本明細書で使用されるメタロセン触媒は好ましくは固体支持体上にある。この支持体は従来のメタロセン触媒の任意の成分と化学的に非反応性である不活性な有機または無機固体にすることができる。担持触媒に適した担体材料としてはシリカ、アルミナ、酸化マグネシウム、酸化チタン、酸化トリウムなどの固体無機酸化物や、シリカと１種または複数の２族または１３族金属酸化物との混合酸化物、例えばシリカ−マグネシアやシリカ−アルミナ混合酸化物が挙げられる。シリカ、アルミナおよびシリカと１種または複数の２族または１３族金属酸化物の混合酸化物が好ましい担体材料である。混合酸化物の好ましい例はシリカ−アルミナである。最も好ましいのはシリカ化合物である。好ましい実施形態では、メタロセン触媒は固体支持体、好ましくはシリカ担体上にある。シリカは顆粒状でも、凝集状でも、ヒュームドまたはその他の形態にすることができる。
【００６１】
いくつかの実施形態では、メタロセン触媒の担体は多孔質支持体であり、好ましくは多孔質シリカ担体である。
【００６２】
担持メタロセン触媒は活性化するのが好ましい。メタロセン触媒成分を活性化する共触媒はこの目的のために公知の任意の共触媒、例えばアルミニウム含有共触媒、ホウ素含有共触媒またはフッ素化触媒にすることができる。アルミニウム含有共触媒はアルモキサン、アルキルアルミニウム、ルイス酸および／またはフッ素化触媒担体を含むことができる。
【００６３】
いくつかの実施形態では、メタロセン触媒の活性化剤としてアルモキサンが使用される。アルモキサンは重合反応中の触媒の活性を改善するために触媒と一緒に使用することができる。本明細書で使用する「アルモキサン」および「アルミノキサン」という用語は交換可能に使用され、メタロセン触媒を活性化させることができる物質を意味する。いくつかの実施形態では、アルモキサンはオリゴマー状の直鎖および／または環状アルキルアルモキサン〜成る。さらに他の実施形態では、アルモキサンは下記の式（ＩＶ）または（Ｖ）を有する：
【００６４】
オリゴマー状直鎖アルモキサンの場合
Ｒa−（Ａｌ（Ｒa）−Ｏ）ｘ−ＡｌＲa2      （ＩＶ）
オリゴマー状環状アルモキサンの場合
（−Ａｌ（Ｒa）−Ｏ−）ｙ                    （Ｖ）
（ここで、
ｘは１〜４０、好ましくは１０〜２０であり、
ｙは３〜４０、好ましくは３〜２０、好ましくは３〜２０であり、
各ＲaはＣ１〜Ｃ８アルキルから独立して選択され、好ましくはメチルである）
【００６５】
好ましい態様では、アルモキサンはメチルアルモキサン（ＭＡＯ）である。
好ましい態様では、使用したメタロセン触媒が多孔質シリカ担体上で結合されたメタロセンとアルモキサンを含む担持メタロセンアルモキサン触媒である。メタロセン触媒はブリッジしたビス−インデニル触媒および／またはブリッジしたビス−テトラ水素化インデニル触媒であるのが好ましい。
【００６６】
式ＡｌＲbｘで表される１種または複数のアルミニウムアルキルを追加の共触媒として使用することができる。ここで、Ｒbは１〜１２個の炭素原子を有するアルコキシまたはアルキル基から選択され、ｘは１〜３である。その非限定的な例はトリエチルアルミニウム（ＴＥＡＬ）、トリ−ｉｓｏ−ブチルアルミニウム（ＴＩＢＡＬ）、トリ−メチルアルミニウム（ＴＭＡ）、およびメチル−メチル−エチルアルミニウム（ＭＭＥＡＬ）である。特に好適なものはトリアルキルアルミニウムであり、最も好ましいのはトリイソブチルアルミニウム（ＴＩＢＡＬ）およびトリエチルアルミニウム（ＴＥＡＬ）である。
【００６７】
ポリエチレンは単峰性でも多峰性でもよい。使用するポリエチレンはマルチモーダル、より好ましくはバイモーダルであるのが好ましい。
【００６８】
本明細書で使用する「単峰性ポリエチレン」または「単峰性分子量分布を有するポリエチレン」という用語は分子量分布曲線上に１つの極大値を有するポリエチレンを意味し、単峰分布曲線とも定義される。本明細書で使用する「二峰性分子量分布を有するポリエチレン」または「二峰性ポリエチレン」という用語は２つの単峰性分子量分布曲線の和を有する分布曲線を有するポリエチレンを意味し、ポリエチレン巨大分子の２つの異なる重量平均分子量集団を有する（重なっていてもよい）ポリエチレン製品を表す。「多モード分子量分布を有するポリエチレン」または「多峰性ポリエチレン」という用語は、少なくとも２つ、好ましくは２つ以上の単峰性分布曲線の和の分布曲線を有するポリエチレンを意味し、２つ以上の異なる重量平均分子量（重なっていてもよい）を有するポリエチレン巨大分子集団を有するポリエチレン製品を表す。多峰性ポリエチレン樹脂が１つのピークを有する分子量分布曲線で、肩部のない分子量分布曲線である「見かけの単峰性」分子量分布を有する場合がある。しかし、この場合のポリエチレン樹脂も、上記定義のように各々が異なる重量平均分子量を有するポリエチレン巨大分子の２つの異なる個体群を含む場合には依然として多相（マルチモダル）である。例えば２つの別個の集団が異なる反応器および／または異なる条件下で調製された場合である。
【００６９】
ポリエチレンは直列に接続された１つまたは複数の反応器内の気相、スラリーまたは溶液重合プロセスによって製造することができる。好ましくは、ポリエチレンは２つ以上の直列に接続されたループ反応器、好ましくはスラリーループ反応器で製造される。スラリー重合を用いるが好ましく、好ましくはスラリーループ反応器または連続攪拌反応器で行なう。
【００７０】
好ましくは、ポリエチレンは少なくとも１つの第１反応器と少なくとも１つの第２反応器、好ましくはループ反応器、より好ましくはスラリーループ反応器を２つ以上の直列に接続した反応器で製造される。ポリエチレンは少なくとも２つの直列に接続されたスラリーループ反応器、好ましくはダブルループ反応器で製造される。
【００７１】
重合温度は２０℃〜１２５℃、好ましくは５５℃〜１０５℃、より好ましくは６０℃〜１００℃、最も好ましくは６５℃〜９８℃の範囲にすることができる。温度範囲は７５℃〜１００℃、最も好ましくは７８℃〜９８℃の範囲内にすることができる。重合圧力は２０ｂａｒ〜１００ｂａｒ、、好ましくは３０ｂａｒ〜５０ｂａｒ、より好ましくは３７ｂａｒ〜４５ｂａｒの範囲である。
【００７２】
本発明の樹脂組成物はエルカ酸アミド（シス−１３−ドコセノアミド、ＣＡＳ番号（１２−８５−５）を含む。
本発明の一つの実施形態では、樹脂組成物は、樹脂組成物の全重量に対して少なくとも４００ｐｐｍのエルカ酸アミドを含み、好ましくは樹脂組成物の全重量に対して少なくとも５００ｐｐｍ、好ましくは少なくとも６００ｐｐｍ、好ましくは少なくとも７００ｐｐｍ、好ましくは少なくとも８００ｐｐｍ、好ましくは少なくとも９００ｐｐｍ、好ましくは少なくとも１０００ｐｐｍ、好ましくは少なくとも１０５０ｐｐｍのエルカ酸アミドを含有する。好ましくは、樹脂組成物は樹脂組成物の全重量に対して最大で４０００ｐｐｍ、好ましくは最大で３０００ｐｐｍ、好ましくは最大で２５００ｐｐｍのエルカ酸アミドを含む。
【００７３】
好ましい態様では、樹脂組成物はベヘン酸アミド（ドコサンアミド、ＣＡＳ番号（３０６１−７５）−４）をさらに含むことができる
?好ましくは、キャップまたは密封具は下記を含む樹脂組成物から作られる：
（１）ＩＳＯ規格１１８３−２法に従って?２３℃で測定した密度が少なくとも０．９４０ｇ／ｃｍ3である少なくとも１種のポリエチレン、
（２）エルカ酸アミド、
（３）ベヘン酸アミド
（４）樹脂組成物の総重量に対して少なくとも７００ｐｐｍのドロキシフェニルベンゾトリアゾール類から選択される少なくとも１種の紫外線吸収剤。
【００７４】
一つの実施形態では、樹脂組成物は、樹脂組成物の全重量に対して少なくとも４００ｐｐｍのベヘン酸アミドを含み、好ましくは樹脂組成物の総重量に対して少なくとも５００ｐｐｍ、好ましくは少なくとも６００ｐｐｍ、好ましくは少なくとも７００ｐｐｍ、好ましくは少なくとも８００ｐｐｍ、好ましくは少なくとも９００ｐｐｍ、好ましくは少なくとも１０００ｐｐｍ、好ましくは少なくとも１０５０ｐｐｍのベヘン酸アミドを含む。好ましくは、樹脂組成物は樹脂組成物の全重量に対して最大で４０００ｐｐｍのベヘン酸アミドを含み、好ましくは樹脂組成物は樹脂組成物の全重量に対して最大で３０００ｐｐｍ、好ましくは最大で２５００ｐｐｍのベヘン酸アミドを含む。
【００７５】
好ましくは、キャップまたは密封具は下記を含む樹脂組成物から作られる：
（１）ＩＳＯ規格１１８３−２法に従って?２３℃で測定した密度が少なくとも０．９４０ｇ／ｃｍ3である少なくとも１種のポリエチレン、
（２）樹脂組成物の総重量に対して少なくとも５００ｐｐｍのエルカ酸アミド、
（３）樹脂組成物の総重量に対してベヘン酸アミド
（４）樹脂組成物の総重量に対して少なくとも７００ｐｐｍのドロキシフェニルベンゾトリアゾール類から選択される少なくとも１種の紫外線吸収剤。
（５）任意成分として、樹脂組成物の総重量に対して少なくとも５００ｐｐｍのベヘン酸アミド。
【００７６】
本発明の樹脂組成物は樹脂組成物の総重量に対して少なくとも７００ｐｐｍのヒドロキシフェニルベンゾトリアジン類から選ばれる少なくとも１種の紫外線吸収剤を含む。好ましくは、樹脂組成物は樹脂組成物の総重量に対して少なくとも８００ｐｐｍ、好ましくは少なくとも９００ｐｐｍ、好ましくは少なくとも１０００ｐｐｍ、好ましくは少なくとも１０００ｐｐｍのヒドロキシフェニルベンゾトリアジン類から選ばれる１種の紫外線吸収剤を含む。
【００７７】
一つの実施形態では、紫外線吸収剤は下記を含むヒドロキシフェニルベンゾイミダゾール類から選択される：２−（３−ｔ−ブチル−２−ヒドロキシ−５−メチルフェニル）−５−クロロベンゾトリアゾール、２−（２−ヒドロキシ−５−メチルフェニル）−５−クロロベンゾトリアゾール、２−（２−ヒドロキシ−５−メチルフェニル））ベンゾトリアゾール、２−（３'、５'−ジ−ｔ−ブチル−２'−ヒドロキシフェニル））ベンゾトリアゾール、２−（５'−ｔ−ブチル−２'−ヒドロキシフェニルベンゾイミダゾール）、２−（２'−ヒドロキシ−５'−ｔ−オクチルフェニル））ベンゾトリアゾール、２−（３'−ｓ−ブチル−２'−ヒドロキシ−５'−ｔ−ブチルフェニル））ベンゾトリアゾール、２−（２'−ヒドロキシ−４'−オクチルオキシフェニル）ベンゾトリアゾール、２−（３'、５'−ジ−ｔ−アミル−２'−ヒドロキシフェニル）ベンゾトリアゾール、２−［２'−ヒドロキシ−３'、５'−ビス（α、α−ジメチルベンジル）フェニル］−２Ｈ−ベンゾトリアゾール、２−［３'−ｔ−ブチル−２'−ヒドロキシフェニル）５'−（２−オクチルオキシカルボニルエチル）−５−クロロベンゾトリアゾール、２−［３'−ｔ−ブチル−５'−［２−（２−エチルヘキシルオキシ））エチル］−２'−ヒドロキシフェニル］−５−クロロベンゾトリアゾール、２−［３'−ｔ−ブチル−２'−ヒドロキシ−５'−（２−メトキシカルボニルエチル））フェニル］−５−クロロベンゾトリアゾール、２−［３'−ｔ−ブチル−２'−ヒドロキシ−５−（２−オクチルオキシカルボニルエチル））フェニル］ベンゾトリアゾール、２−［３'−ｔ−ブチル−２'−ヒドロキシ−５'−［２−（２−エチルヘキシルオキシ））エチル］フェニル］ベンゾトリアゾール、２−［２−ヒドロキシ−３−（３、４、５、６−テトラヒドロフタルイミドメチル））−５−メチルフェニル］ベンゾトリアゾール、２−（３、５−ジ−ｔ−ブチル−２−ヒドロキシフェニル））−５−クロロベンゾトリアゾール、２−（３'−ドデシル−２'−ヒドロキシ−５'−メチルフェニル））ベンゾトリアゾールと２−［３'−ｔ−ブチル−２'−ヒドロキシ−５'−（２−イソオクチルオキシカルボニルエチル））フェニル］ベンゾトリアゾールとの混合物、２、２'−メチレンビス［６−（２Ｈ−ベンゾトリアゾール−２−イル））−４−（１、１、３、３−テトラメチルブチル））フェノール、２、２'−メチレンビス［４−ｔ−ブチル−６−（２Ｈ−ベンゾトリアゾール−２−イル））フェノール］、ポリ（３〜１１）（エチレングリコールと２−［３'−ｔ−ブチル−２'−ヒドロキシ−５'−（２−メトキシカルボニルエチル））フェニル］ベンゾトリアゾールとの縮合物、ポリ（３〜１１）（エチレングリコールとメチル−３−［３−（２Ｈ−ベンゾトリアゾール−２−イル））−５−ｔ−ブチル−４−ヒドロキシフェニル］プロピオネートとの縮合物、２−エチルヘキシル−３−［３−ｔ−ブチル−５−（５−クロロ−２Ｈ−ベンゾトリアゾール−２−イル））−４−ヒドロキシフェニル］プロピオネート、オクチル３−［３−ｔ−ブチル−５−（５−クロロ−２Ｈ−ベンゾトリアゾール−２−イル））−４−ヒドロキシフェニル］プロピオネート、メチル３−［３−ｔ−ブチ���−５−（５−クロロ−２Ｈ−ベンゾトリアゾール−２−イル））−４−ヒドロキシフェニル］プロピオネート、３−［３−ｔ−ブチル−５−（５−クロロ−２Ｈ−ベンゾトリアゾール−２−イル））−４−ヒドロキシフェニル］プロピオン酸およびこれらの混合物。
【００７８】
紫外線吸収剤は２−（３−ｔ−ブチル−２−ヒドロキシ−５−メチルフェニル）−５−クロロベンゾトリアゾール（ＣＡＳ番号３８９６−１−０５）であるのが好ましい。
【００７９】
好ましくは、キャップまたは密封具は下記を含む樹脂組成物から作られる：
（１）ＩＳＯ規格１１８３−２法に従って２３℃で測定した密度が少なくとも０．９４０ｇ／ｃｍ3である少なくとも１種のポリエチレン、
（２）エルカ酸アミド、
（３）樹脂組成物の総重量に対して少なくとも７００ｐｐｍの２−（３−ｔ−ブチル−２−ヒドロキシ−５−メチルフェニル）−５−クロロベンゾトリアゾール、
（４）任意成分のベヘン酸アミドを含むことができる。
【００８０】
樹脂組成物は添加剤、特に射出および圧縮成形に適した添加剤をさらに含むことができる。添加剤の例としては加工助剤、離型剤、一次および二次酸化防止剤、酸捕捉剤、難燃剤、充填剤、ナノ複合材料、潤滑剤、帯電防止添加剤、核形成／清澄剤、抗菌剤、可塑剤、着色剤／顔料／染料およびそれらの混合物が挙げられる。顔料または着色剤の例には二酸化チタン、カーボンブラック、コバルトブルーのようなコバルトアルミニウム酸化物、酸化クロムグリーンのようなクロム酸化物がある。また、ウルトラマリンブルー、フタロシアニンブルー、酸化鉄レッド等の顔料も好ましい。添加剤の具体例としては下記の文献に記載のような滑剤および離型剤、例えばステアリン酸カルシウム、ステアリン酸亜鉛、酸化防止剤、例えばＩｒｇａｆｏｓ（登録商標）１６８、Ｉｒｇａｎｏｘ（登録商１０１０およびＩｒｇａｎｏｘ（登録商標）１０７６、核形成剤、例えばＭｉｌｌｉｋｅｎ  -216HＰＮ２０Ｅ（登録商標），ヒンダードアミン光安定剤（ＨＡＬＳ）が挙げられる。
【特許文献１８】米国特許第5,004,770号明細書
【特許文献１９】米国特許第5,204,473号明細書
【特許文献２０】米国特許第5,096,950号明細書
【特許文献２１】米国特許第5,300,544号明細書
【特許文献２２】米国特許第5,112,890号明細書
【特許文献２３】米国特許第5,124,378号明細書
【特許文献２４】米国特許第5,145,893号明細書
【特許文献２５】米国特許第5,216,156号明細書
【特許文献２６】米国特許第5,844,026号明細書
【特許文献２７】米国特許第5,980,783号明細書
【特許文献２８】米国特許第6,046,304号明細書
【特許文献２９】米国特許第6,117,995号明細書
【特許文献３０】米国特許第6,271,377号明細書
【特許文献３１】米国特許第6,297,299号明細書
【特許文献３２】米国特許第6,392,041号明細書
【特許文献３３】米国特許第6,376,584号明細書
【特許文献３４】米国特許第6,472,456号明細書  これらの文献に記載の内容は参照により本明細書に組み込まれる。これらの添加剤は所望特性を付与するのに有効な量で含むことができる。
【００８１】
本発明の射出成形品または圧縮成形品に使用することができる添加剤の概要は［非特許文献１］に記載されている。
【非特許文献１】Plastics Additives Handbook, ed. H. Zweifel, 5th edition, 2001 , Hanser Publishers
【００８２】
客成分のブレンド（混合）は当該技術分野で公知の任意の物理的ブレンド法およびその組合せで実施することができる。これらには例えば乾式ブレンド、湿式ブレンドまたは溶融ブレンドにすることができる。ブレンド条件は配合技術および関連するポリエチレンに依存する。
【００８３】
ドライブレンドが使用する場合、ドライブレンドの温度条件は室温からポリマーの溶融温度までにすることができる。客成分を乾式ブレンドしてから溶融混合段階、例えば押出機へ行くことができる。
【００８４】
溶融処理は高速かつ簡単で、熱可塑性プラスチックの標準的な装置を使用できる。各成分はバッチプロセス、例えばバンバリー（Banbury）、ハッケ （Haake）またはブラベンダー（Brabender）内部混合機または連続プロセス、例えば単軸または二軸押出機のような押出機、例えばＺＫＳ二軸押出機で溶融ブレンドすることができる。溶融ブレンド中にブレンダー中で混合されるポリマーの温度は、一般に使用するポリマーの最高融点とこの融点の約８０℃上の温度との間、好ましくは融点とその３０℃上までの間である。融ブレンドに必要な時間は大きく変化し、使用する配合方法に依存する。必要な時間は各成分を完全に混合するのに十分な時間である。
【００８５】
本発明のキャップおよび密封具は樹脂組成物を射出成形または圧縮成形して製造できる。キャップおよび密封具は射出成形で製造するのが好ましい。本発明では当該技術分野で公知の任意の射出機械、例えばENGEL 125TまたはNETSTAL Synergy 1000を使用することができる。
【００８６】
全てのタイプの金型を使用することができる。本発明のキャップおよび密封具は飲料用ボトル、特に炭酸飲料および非炭酸飲料用ボトルを密封するのに適している。本発明で使用される樹脂はねじ付きキャップを含む単一ピースのキャップおよび密封具に特に適している。
【００８７】
射出成形サイクルは充填、充填保持および冷却の３段階に分けることができる。充填時には溶融したポリマーが冷えたキャビティー中に押し込まれる。キャビティ充填後にキャビティ内に追加の材料が充填され、冷却時の密度増加を補償するために高圧下に保持される。ポリマー固化してキャビティゲートがシールされた時に却段階が開始され、温度が降下する。この冷却段階中にポリマーは結晶化する。充填工程時の典型的な温度は１６０℃〜２８０℃、好ましくは１８０℃〜２６０℃、好ましくは２００℃−２３０℃の範囲である。本発明で使用する射出成形は当業者に周知の方法および装置を使用して実施できる。射出成形および圧縮成形の概要は下記の［非特許文献２］に記載されている。
【非特許文献２】Injection Moulding Handbook, D.V. Rosato et al., 3rd edition, 2000, Kluwer Academic Publishers
【００８８】
本発明のキャップおよび密封具の製造に使用される金型はキャップおよび密封具の製造で通常使用される任意の金型、例えば多数のキャップおよび密封具を同時に多数個製造できるマルチキャビティモールドにすることができる。
本出願のキャップおよび密封具は特定のものに限定されず、ネジ付きのキャップ、リビングヒンジ付きキャップ、光沢キャップおよび密封具、透明キャップおよび密封具を含む。
【００８９】
本出願のキャップおよび密封具は種々の包装用途、例えば食品包装、洗剤包装、化粧品包装、塗料包装または医療包装等に使用することができる。食品包装の例としては例えばジュース、水またはミルク用のチューブ、ボトルのキャップおよび密封具がある。洗剤包装の例は粉洗剤、食器洗浄剤、家庭用洗剤用のキャップおよび密封具である。化粧品包装の例はシャワーゲル、シャンプー、オイル、クリーム、液体石鹸用のものである。医療用包装の例はピル、溶液、消毒剤の包装用のものである。
【００９０】
従って、本発明は上記定義のキャップおよび密封具を含むパッケージを包含する。
さらに、本発明の樹脂は感覚刺激特性で揮発性有機化合物の含有量が少ないという有利な点があるので、それたら作ったキャップおよび密封具は食品用途に使用でき、特に、炭酸飲料および非炭酸飲料用のボトルのキャップおよび密封具として使用できる。
以下、本発明の特定の実施形態を用いて本発明を説明するが、本発明が下記の実施形態に限定されるものではない。
【実施例】
【００９１】
密度はＩＳＯ規格１１８３−２の方法に従って２３℃の温度で測定した。
メルトインデックスＭＩ２はＩＳＯ規格１１３３：１９９７の方法に従って条件Ｄ、１９０℃、２．１６ｋｇ荷重下で測定した。
分子量分布（ＭＷＤ）は数平均分子量Ｍｎに対する重量平均分子量Ｍｗの比Ｍｗ／Ｍｎである。分子量（Ｍｎ（数平均分子量）、Ｍｗ（重量平均分子量）、分子量分布ｄ（Ｍｗ／Ｍｎ））はサイズ排除クロマトグラフィー（ＳＥＣ）、特にゲルパーミエーションクロマトグラフィー（ＧＰＣ）で決定した。要約するとPolymer CharのＧＰＣ−ＩＲ５を使用し、１０ｍｇのポリエチレン試料を１０ｍｌのトリクロロベンゼン中に１６０℃で１時間で溶解した。注入量：約４００μｍ、自動試料調製および注入温度：１６０℃、カラム温度：１４５℃、検出器温度：１６０℃、使用カラムは２つのShodex AT-806MS（昭和電工）と１つのStyragel HT6E（Ｗａｔｅｒｓ）。流量は１ｍｌ／分。検出器：赤外線検出器（２８００−３０００ｃｍ-1）。較正：ポリスチレン（ＰＳ）の狭標準品（市販）。溶出されたポリエチレンの各画分ｉの分子量ＭｉはMark-Houwinkの関係式（ｌｏｇ10（ＭPE）＝０．９６５９０９×ｌｏｇｉｏ（Ｍｐｓ）−０．２８２６４）に基づいて計算（低分子量末端でカットオフ、ＭPE＝１０００）。
【００９２】
分子量／特性の関係を決めるのに使用した分子量平均は数平均（Ｍｎ）と、重量平均（Ｍｗ）と、ｚ平均（Ｍｚ）分子量である。これらの平均分子量は以下の式で定義され、計算されたＭから決定される：
【００９３】
2019531980.tif 000003
2019531980.tif 000004
【００９４】
（ここで、ＮおよびＷは分子量Ｍｉを有する分子のそれぞれの数および重量である。各式の第３表現（最も右側）はＳＥＣクロマトグラムからこれらの平均を得る方法を定義している。ｈはｉ番目の溶出画分のＳＥＣ曲線の（ベースラインからの）高さであり、Ｍはその増分で溶出したスピーシーの分子量である）
【００９５】
取付けトルク（application torque）および開封トルク（removal torque）の評価と角度の測定はMacmesin Orbis Closure Torque Testerを用いて２１℃で行なった。トルク試験試料の調製：密封具のネジの開始点を手でマークした。プレフォームのネジの開始点はプリフォーム上の切欠きで示され、視認のために手でマークした。密封具およびプレフォームに手で付けたネジの整合性の反復性は約＋／−５度であった。
密封具をＰＥＴボトルのヘッドに一定トルク（２０インチポンド）で取付ける。密封具は一定の取付け角度（application angle、度で表す）で止まる。この角度はスリップ性能の関数である。回転角度が高い程、スリップ性能は良好である。
【００９６】
実施例１
本実施例では下記の成分を使用した。
ＰＥ１は２つの直列に接続されたスラリーループ反応器でメタロセン触媒を用いて製造されたキャップおよび密封具用に市販のバイモーダル高密度ポリエチレンで、密度は０．９５２ｇ／ｃｍ3、溶融指数は２．０ｇ／１０分、ＭＷＤは４．５である。
エルカ酸アミド：エルカ酸アミド（ＣＡＳ番号１１２−８５−５）としてCroda Chemical社のIncroslip Cを使用。
ベヘン酸アミド：ベヘン酸アミド（ＣＡＳ番号３０６１−７５−４）としてCroda Chemical社のCrodamide BRを使用。
ペンタエリスリトールテトラキス［３−（３'、５'−ジ−ｔｅｒｔ−ブチル−４'−ヒドロキシフェニル））プロピオネート］はBASF社からIrganox（登録商標）1010として市販されている。
トリス（２、４−ジ−ｔｅｒｔ−ブチルフェニル）ホスファイトはBASF社からIrgafos（登録商標）168として市販されている。
ステアリン酸カルシウムはBaerlocherから市販されている。
２−（２'−ヒドロキシ−３'−ｔ−ブチル−５'−メチルフェニル））−５−クロロベンゾトリアゾール（ＣＡＳ番号３８９６−１１−０５）はSongwon社からSongsorb（登録商標）3260として市販されている。
樹脂組成物は［表１］に記載した。
【００９７】
【表１】
2019531980.tif 000005
【００９８】
樹脂１および樹脂２はそれぞれ別々に二軸押出機ＺＳＫ５８でコンパウンディングし、ペレットにした。
各樹脂を４８個のキャビティを備えたＮＥＳＴＡＬ射出機で別々に射出成形した。キャップ（２．４ｇ）のデザインは炭酸ソフトドリンク用のもので、２９〜２５ｍｍのネックに取付けられる。
【００９９】
参照組成物としてIneos polyolefins社のEltex（登録商標）B4020N1343を用いて同様なキャップを製造した。このEltex（登録商標）B4020N1343はチーグラーナッタ触媒を用いて製造された単峰の高密度ポリエチレンを含むキャップおよび密封具用の樹脂組成物で、このの高密度ポリエチレンの密度は０．９５２ｇ／ｃｍ3（ＩＳＯ１１８３−２）、メルトインデックスは２．２ｇ／１０分（２．１６ｋｇ荷重、ＩＳＯ規格１１３３であり、さらに、２３００ｐｐｍのベヘン酸アミドと、BASF社から市販の４００〜５００ｐｐｍのTinuvin（登録商標）326（２−（２'−ヒドロキシ−３'−ｔ−ブチル−５'−メチルフェニル））−５−クロロベンゾトリアゾール（ＣＡＳ番号３８９６−１１−０５）とを含む。
【０１００】
キャップをボトルに取り付け、取付け角度（application angle）を測定した。取付け角度と開封トルク（removal torque）の結果を［表２］に示す。
【表２】
2019531980.tif 000006
【０１０１】
表２の結果は、本発明によるキャップは参照樹脂で作ったキャップと比較してボトルから容易に取り外すことができることを示している。樹脂１および樹脂２からなるキャップは参照樹脂の準キャップと比較してキャッピング角度が大きく（１７〜２８°高い＝スリップし易い）、開封トルクが小さい（１６．５インチポンドに対して１１．５〜１３．５インチポンド）。取付け角度および開封トルクの均質性も良い（参照樹脂例に比べて標準偏差値が小さい）。
【０１０２】
揮発性物質を比較するために、キャップをさらにＥＰＡ  ５２４．２方法に従って分析した。
３組のキャップ（１０×３）をキセノンランプエージング試験室Ｑ−ＳＵＮ  ＸＥ−１ＳＣ中でエージングした。チャンバー内での照射は３４０ｎｍで０．３５Ｗ／ｍ2に固定した。冷却システムで温度を４０℃に維持した。４時間エージングした後に各キャップを４０℃で１０日間、１リットルの水と接触させた。
【０１０３】
パージ  アンドトラップ（Purge-and-trap）ガスクロマトグラフィー／質量分析(P&T-GC/MS) を用いて環境保護機関（Environmental Protection Agency、EPA)の方法第524.2に従ってＶＯＣ（揮発性有機化合物）を測定した。この方法は水性試料中に不活性ガスをバブリングすることによって試料マトリックスから水溶性が低い揮発性有機化合物と代替物（surrogates）を抽出（パージ）するものである。パージされたサンプル成分は適切な吸着剤材料を収容したチューブ中で捕捉する。パージ後に吸着管を加熱し、捕捉された試料成分をヘリウムで逆洗し、脱着させ、質量分析計（ＭＳ）に接続された毛管ガスクロマトグラフィー（ＧＣ）カラムに送る。カラム温度を分析物の分離方法を容易にするようにプログラムし、ＭＳで検出する。ＧＣカラムから溶出させた化合物を測定された質量スペクトルをデータベースの基準スペクトルおよび保持時間と比較して同定する。試料について使用したのと同じ条件下で参照樹脂を測定して分析用の基準スペクトルと保持時間を得る。標準較正手順を用いて被検体を定量化する。同定された各成分の濃度はその化合物によって生成された定量イオンのＭＳ応答を内部標準として使用した化合物によって生成された定量イオンのＭＳ応答とを関連付けることによって測定できる。同じ内部標準較正手順を用いてサロゲート（代理）分析物（全てのサンプルの濃度が既知）測定する。試料はパージ  アンド  トラップ  サンプラー（purge-and-trap sampler）Tekmar LSC 2000とガスクロマトグラフ四極（quadrupole）質量分析計 Fisons MD-800 GC-MSとを用いて分析した。結果を［表３］に示す。
【０１０４】
【表３】
2019531980.tif 000007
【０１０５】
実施例２
この実施例では以下の成分を使用した。
ＰＥ１は直列に接続された２つのスラリーループ反応器でメタロセン触媒を使用して製造されたキャップおよび密封具用さの市販のバイモーダル高密度ポリエチレンで、密度は０．９５２ｇ／ｃｍ3、溶融指数は２ｇ／１０分、ＭＷＤは４．５である。
エルカ酸アミド：エルカ酸アミド（ＣＡＳ番号１１２−８５−５）としてCroda Chemical社のIncroslip Cを使用。
ベヘン酸アミド：ベヘン酸アミド（ＣＡＳ番号３０６１−７５−４）としてCroda Chemical社のCrodamide BRを使用。
ペンタエリスリトールテトラキス［３−（３'、５'−ジ−ｔｅｒｔ−ブチル−４'−ヒドロキシフェニル））プロピオネート］はBASF社からIrganox（登録商標）1010として市販されている。
トリス（２、４−ジ−ｔｅｒｔ−ブチルフェニル）ホスファイトはBASF社からIrgafos（登録商標）168として市販されている。
ステアリン酸カルシウムはBaerlocherから市販されている。
２−（２'−ヒドロキシ−３'−ｔ−ブチル−５'−メチルフェニル））−５−クロロベンゾトリアゾール（ＣＡＳ番号３８９６−１１−０５）はSongwon社からSongsorb（登録商標）3260として市販されている。
樹脂組成物は［表１］に記載した。
ＴＩＮＵＶＩＮ  ６２２  ブタンジカルボン酸ジソチルエステルと４−ヒドロキシ−２、２、６、６−テトラメチル−１−ピペリジンエタノール（ＣＡＳ番号６５４４７−７７−０）とのポリマー、分子量Ｍｎ＝３１００〜４０００。
【０１０６】
2019531980.tif 000008
樹脂組成物は［表４］に示してある。
【０１０７】
【表４】
2019531980.tif 000009
【０１０８】
各脂は個々にコンパウンディングされ、二軸押出機ＺＳＫ５８を用いてペレットにした。
各樹脂は４個のキャビティ（標準キャップ−ＰＣＯＮ１８１０）を有する金型を備えたＮＥＴＳＴＡＬＳｙｎｅｒｇｙ１０００を用いて天然キャップに成形した。比較のために参照樹脂３、４も射出成形した。天然キャップ（２．６ｇ）を実施例１に記載の環境保護機関（ＥＰＡ）方法Ｎｏ５２４．２に従って分析した（水中ＶＯＣ）。結果を［表５］に示す。
【０１０９】
【表５】
2019531980.tif 000010
【０１１０】
本発明によるキャップは参照樹脂３および４から作ったキャップと比較して全ＶＯＣ含有量が少ない。樹脂１、２からなる新品のキャップは参照樹脂４と比較してアルデヒド分子（ヘキサナール、ヘプタナール、オクタナール、ノナナール）の含有量がはるかに低くより安定である。新品のキャップは参照樹脂３のキャップと比較してブタナール、プロパナール、２、２ジメチルおよび２−ブタノン３、３ジメチルの含有良が少ない。
【国際調査報告】
2019531980.tif 000011
2019531980.tif 000012
2019531980.tif 000013